(57)【要約】  冷媒圧縮機は、密閉容器内に粘度がＶＧ２〜ＶＧ１００の潤滑油を貯留するとともに、電動要素とこの電動要素により駆動され冷媒を圧縮する圧縮要素とを収容する。圧縮要素を構成する少なくともひとつの摺動部材が、鉄系材料からなる基材１７１と、この基材１７１表面に形成された酸化被膜１７０とから構成される。この酸化被膜１７０は、最表面側に、三酸化二鉄（Ｆｅ２Ｏ３）を含有する部分を含むとともに、基材１７１側に、当該基材１７１よりもケイ素（Ｓｉ）が多く含有されるケイ素含有部分を含む。
2017043035.tif 000002
【特許請求の範囲】
【請求項１】
密閉容器内に粘度がＶＧ２〜ＶＧ１００の潤滑油を貯留するとともに、
電動要素と、前記電動要素により駆動され冷媒を圧縮する圧縮要素とを収容し、
前記圧縮要素を構成する少なくともひとつの摺動部材が、鉄系材料からなる基材と、前記基材表面に形成された酸化被膜とから構成され、
前記酸化被膜は、
最表面側に、三酸化二鉄（Ｆｅ２Ｏ３）を含有する部分を含むとともに、
前記基材側に、当該基材よりもケイ素（Ｓｉ）が多く含有されるケイ素含有部分を含むことを特徴とする、
冷媒圧縮機。
【請求項２】
前記酸化被膜は、前記ケイ素含有部分よりも表面側に位置し、その周囲よりも部分的にケイ素（Ｓｉ）の含有量が多い、スポット状ケイ素含有部分を含むことを特徴とする、
請求項１に記載の冷媒圧縮機。
【請求項３】
前記酸化被膜は、最表面から順に、
最も多く占める成分が三酸化二鉄（Ｆｅ２Ｏ３）である部分と、
最も多く占める成分が四酸化三鉄（Ｆｅ３Ｏ４）である部分と、
で少なくとも構成されていることを特徴とする、
請求項１または２に記載の冷媒圧縮機。
【請求項４】
前記酸化被膜は、最表面から順に、
最も多く占める成分が三酸化二鉄（Ｆｅ２Ｏ３）である部分と、
最も多く占める成分が四酸化三鉄（Ｆｅ３Ｏ４）である部分と、
最も多く占める成分が酸化鉄（ＦｅＯ）である部分と、
で少なくとも構成されていることを特徴とする、
請求項１または２に記載の冷媒圧縮機。
【請求項５】
前記酸化被膜の膜厚は、１〜５μｍの範囲内であることを特徴とする、
請求項１から４のいずれか一項に記載の冷媒圧縮機。
【請求項６】
前記基材は、ケイ素を０．５〜１０％の範囲内で含有するものであることを特徴とする、
請求項１から５にいずれか一項に記載の冷媒圧縮機。
【請求項７】
前記基材である鉄系材料が鋳鉄であることを特徴とする、
請求項１から６のいずれか一項に記載の冷媒圧縮機。
【請求項８】
前記冷媒をＲ１３４ａ等のＨＦＣ系冷媒もしくはその混合冷媒とし、
前記潤滑油をエステル油またはアルキルベンゼン油、ポリビニルエーテル、ポリアルキレングリコールのいずれかひとつ、またはこれらの混合油とすることを特徴とする、
請求項１から７のいずれか一項に記載の冷媒圧縮機。
【請求項９】
前記冷媒をＲ６００ａ、Ｒ２９０、Ｒ７４４等の自然冷媒もしくはその混合冷媒とし、
前記潤滑油を鉱油、エステル油またはアルキルベンゼン油、ポリビニルエーテル、ポリアルキレングリコールのいずれかひとつ、またはこれらの混合油とすることを特徴とする、
請求項１から７のいずれか一項に記載の冷媒圧縮機。
【請求項１０】
前記冷媒をＲ１２３４ｙｆ等のＨＦＯ系冷媒もしくはその混合冷媒とし、
前記潤滑油をエステル油またはアルキルベンゼン油、ポリビニルエーテル、ポリアルキレングリコールのいずれかひとつ、またはこれらの混合油とすることを特徴とする、
請求項１から７のいずれか一項に記載の冷媒圧縮機。
【請求項１１】
前記電動要素は、複数の運転周波数でインバータ駆動されることを特徴とする、
請求項１から１０のいずれか一項に記載の冷媒圧縮機。
【請求項１２】
請求項１から１１のいずれか一項に記載の冷媒圧縮機と、放熱器と、減圧装置と、吸熱器とを含む、これらを配管によって環状に連結した冷媒回路を備えることを特徴とする、冷凍装置。
【発明の詳細な説明】
【技術分野】
【０００１】
本発明は、冷蔵庫、エアーコンディショナー等に使用される冷媒圧縮機およびそれを用いた冷凍装置に関するものである。
【背景技術】
【０００２】
近年、地球環境保護の観点から化石燃料の使用を少なくする高効率の冷媒圧縮機の開発が進められている。【０００３】
このような高効率の冷媒圧縮機は、そのピストンまたはクランクシャフト等の摺動部分の摩耗を防止すべく当該摺動面に、リン酸塩被膜を形成する等の方策がとられている。このリン酸塩被膜の形成によって機械加工仕上げの加工面の凹凸を消し、摺動部材同士の初期なじみを良好にすることができる（例えば、特許文献１参照）。【０００４】
図８は、特許文献１に記載された従来の冷媒圧縮機の断面図を示すものである。
図８に示すように、密閉容器１は、冷媒圧縮機の外筐となるものであり、その底部に潤滑油２を貯留するとともに、固定子３および回転子４からなる電動要素５と、これによって駆動される往復式の圧縮要素６と、を収容している。【０００５】
そして、上記圧縮要素６は、クランクシャフト７、シリンダーブロック１１、ピストン１５等によって構成されている。以下、圧縮要素６の構成を説明する。【０００６】
クランクシャフト７は、回転子４を圧入固定した主軸部８と、主軸部８に対し偏心して形成された偏心軸９とからなり、さらに給油ポンプ１０を備えている。【０００７】
シリンダーブロック１１は、略円筒形のボアー１２からなる圧縮室１３を形成するとともに、主軸部８を軸支する軸受部１４を有する。【０００８】
ボアー１２に遊嵌されたピストン１５は、ピストンピン１６を介して、偏心軸９との間を連結手段であるコンロッド１７によって連結されている。ボアー１２の端面はバルブプレート１８で封止されている。【０００９】
バルブプレート１８のボアー１２の反対側にはヘッド１９が固定されており、ヘッド１９により高圧室が形成される。サクションチューブ２０は密閉容器１に固定されるとともに、冷凍サイクルの低圧側（図示せず）に接続され、冷媒ガス（図示せず）を密閉容器１内に導く。サクションマフラー２１は、バルブプレート１８およびヘッド１９に挟持される。【００１０】
クランクシャフト７の主軸部８および軸受部１４、ピストン１５およびボアー１２、ピストンピン１６およびコンロッド１７、クランクシャフト７の偏心軸９およびコンロッド１７は、いずれも互いに摺動部を形成する。【００１１】
摺動部を構成する摺動部材の中で、鉄系材料同士の組み合わせにおいては、どちらか一方の摺動面に対して、前述した如く多孔質結晶体からなる不溶解性のリン酸塩被膜が形成してある。【００１２】
以上のような構成において、次に動作を説明する。
商用電源（図示せず）から供給される電力は電動要素５に供給され、電動要素５の回転子４を回転させる。回転子４はクランクシャフト７を回転させ、偏心軸９の偏心運動により連結手段のコンロッド１７及びピストンピン１６を介してピストン１５を駆動する。ピストン１５はボアー１２内を往復運動する。これにより、サクションチューブ２０を通して密閉容器１内に導かれた冷媒ガスは、サクションマフラー２１から圧縮室１３内に吸入され、圧縮室１３内で連続して冷媒ガスが圧縮される。【００１３】
潤滑油２は、クランクシャフト７の回転に伴って給油ポンプ１０から各摺動部に給油され、各摺動部を潤滑する。また、潤滑油２は、ピストン１５およびボアー１２の間においてはシールを司る。【００１４】
ここで、クランクシャフト７の主軸部８および軸受部１４においては、回転運動が行われている。冷媒圧縮機の停止中は回転速度が０ｍ／ｓとなり、起動時は金属接触状態からの回転運動開始となって大きな摩擦抵抗力がかかることになる。この冷媒圧縮機では上記クランクシャフト７の主軸部８にリン酸塩被膜が形成されていて、当該リン酸塩被膜が初期なじみ性を有する、それゆえ、リン酸塩被膜により、起動時の金属接触による異常摩耗を防止することができる。
【先行技術文献】
【特許文献】
【００１５】
【特許文献１】特開平７−２３８８８５号公報
【発明の概要】
【発明が解決しようとする課題】
【００１６】
ここで、近年、冷媒圧縮機の高効率化を図るために、より粘度の低い潤滑油２を使用したり、または、摺動部間の摺動長さがより短く設計されたりする。このため、従来のリン酸塩被膜では、早期に摩耗もしくは摩滅して、なじみ効果の持続が困難となりおそれがある。これにより、リン酸塩被膜の自己耐摩耗性が低下する可能性がある。【００１７】
さらに、冷媒圧縮機においては、クランクシャフト７が一回転する間にクランクシャフト７の主軸部８にかかる荷重は大きく変動する。また、この負荷変動に伴って、クランクシャフト７および軸受部１４の間で、潤滑油２に溶け込んだ冷媒ガスが気化して発泡することがある。この発泡により油膜が切れて金属接触する頻度が増加する。【００１８】
その結果、クランクシャフト７の主軸部８に形成したリン酸塩被膜が早期に摩耗して摩擦係数が上昇するおそれがある。また、摩耗係数の上昇に伴い摺動部の発熱も大きくなって、凝着等の異常摩耗が生じる懸念がある。さらに、ピストン１５およびボアー１２の間においても同様の現象を起こすおそれがある。それゆえ、ピストン１５およびボアー１２においても、クランクシャフト７と同様の課題を有している。【００１９】
本発明は、上記従来の課題を解決するものであって、摺動部材の自己耐摩耗性を向上させることにより、信頼性および効率に優れた冷媒圧縮機およびそれを用いた冷凍装置を提供することを目的としている。
【課題を解決するための手段】
【００２０】
本発明に係る冷媒圧縮機は、前記の課題を解決するために、密閉容器内に粘度がＶＧ２〜ＶＧ１００の潤滑油を貯留するとともに、電動要素と、前記電動要素により駆動され冷媒を圧縮する圧縮要素とを収容し、前記圧縮要素を構成する少なくともひとつの摺動部材が、鉄系材料からなる基材と、前記基材表面に形成された酸化被膜とから構成され、前記酸化被膜は、最表面側に、三酸化二鉄（Ｆｅ２Ｏ３）を含有する部分を含むとともに、前記基材側に、当該基材よりもケイ素（Ｓｉ）が多く含有されるケイ素含有部分を含む構成である。【００２１】
前記構成によれば、ケイ素含有部分により基材に対する酸化被膜の密着性が向上するとともに、三酸化二鉄（Ｆｅ２Ｏ３）を含有する部分により、相手攻撃性を良好に抑制できるとともに摺動面のなじみ性を向上させている。それゆえ、摺動部材の耐摩耗性をより一層向上することができる。そのため、潤滑油の粘度をより低くできるとともに、各摺動部を構成するそれぞれの摺動部材の摺動長さをより短く設計することができる。したがって、摺動部において摺動ロスの低減を図ることができるので、冷媒圧縮機の信頼性、効率、性能を向上することができる。【００２２】
また、本発明に係る冷媒圧縮機は、前記の課題を解決するために、前記構成の冷媒圧縮機と、放熱器と、減圧装置と、吸熱器とを含み、これらを配管によって環状に連結した冷媒回路を備える構成である。【００２３】
前記構成によれば、冷凍装置は、圧縮機効率が向上した冷媒圧縮機を搭載していることになる。そのため、当該冷凍装置の消費電力を低減し、省エネルギー化を実現することができる。【００２４】
本発明の上記目的、他の目的、特徴、及び利点は、添付図面参照の下、以下の好適な実施態様の詳細な説明から明らかにされる。
【発明の効果】
【００２５】
本発明では、以上の構成により、摺動部材の自己耐摩耗性を向上させることにより、信頼性および効率に優れた冷媒圧縮機およびそれを用いた冷凍装置を提供することができる、という効果を奏する。
【図面の簡単な説明】
【００２６】
【図１】本開示の実施の形態１における冷媒圧縮機の模式的断面図である。
【図２】図２Ａは、実施の形態１における冷媒圧縮機の摺動部材に施した酸化被膜のＳＥＭ（走査型電子顕微鏡）観察を行った結果の一例を示すＳＥＭ画像であり、図２Ｂ〜図２Ｄは、図２Ａに示す酸化被膜のＥＤＳ分析を行った結果の一例を示す元素マップである。
【図３】実施の形態１における酸化被膜のＸ線回折分析を行った結果の一例を示すグラフである。
【図４】図４は、実施の形態１における冷媒圧縮機の摺動部材に施した酸化被膜のＴＥＭ（透過型電子顕微鏡）観察を行った結果の一例を示すＴＥＭ画像である。
【図５】実施の形態１における酸化被膜のリング・オン・ディスク式摩耗試験後のディスクの摩耗量を示す説明図である。
【図６】実施の形態１における酸化被膜のリング・オン・ディスク式摩耗試験後のリングの摩耗量を示す説明図である。
【図７】本開示の実施の形態２における冷凍装置の模式図である。
【図８】従来の冷媒圧縮機の模式的断面図である。
【発明を実施するための形態】
【００２７】
本開示に係る冷媒圧縮機は、密閉容器内に粘度がＶＧ２〜ＶＧ１００の潤滑油を貯留するとともに、電動要素と、前記電動要素により駆動され冷媒を圧縮する圧縮要素とを収容し、前記圧縮要素を構成する少なくともひとつの摺動部材が、鉄系材料からなる基材と、前記基材表面に形成された酸化被膜とから構成され、前記酸化被膜は、最表面側に、三酸化二鉄（Ｆｅ２Ｏ３）を含有する部分を含むとともに、前記基材側に、当該基材よりもケイ素（Ｓｉ）が多く含有されるケイ素含有部分を含む構成である。
【００２８】
これにより、ケイ素含有部分により基材に対する酸化被膜の密着性が向上するとともに、三酸化二鉄（Ｆｅ２Ｏ３）を含有する部分により、相手攻撃性を良好に抑制できるとともに摺動面のなじみ性を向上させている。それゆえ、摺動部材の耐摩耗性をより一層向上することができる。そのため、潤滑油の粘度をより低くできるとともに、各摺動部を構成するそれぞれの摺動部材の摺動長さをより短く設計することができる。したがって、摺動部において摺動ロスの低減を図ることができるので、冷媒圧縮機の信頼性、効率、性能を向上することができる。
【００２９】
前記構成の冷媒圧縮機においては、前記酸化被膜は、前記ケイ素含有部分よりも表面側に位置し、その周囲よりも部分的にケイ素（Ｓｉ）の含有量が多い、スポット状ケイ素含有部分を含む構成であってもよい。
【００３０】
これにより、基材側のケイ素含有部分によって基材に対する酸化被膜の密着性が向上するとともに、酸化被膜の表面側にスポット状ケイ素含有部分が存在するので、相対的に硬質なケイ素（Ｓｉ）化合物が酸化被膜の表面に分散することになる。そのため、酸化被膜の耐摩耗性がより向上する。したがって、摺動部において摺動ロスの低減を図ることができるので、冷媒圧縮機の信頼性および性能が向上する。
【００３１】
前記構成の冷媒圧縮機においては、前記酸化被膜は、最表面から順に、最も多く占める成分が三酸化二鉄（Ｆｅ２Ｏ３）である部分と、最も多く占める成分が四酸化三鉄（Ｆｅ３Ｏ４）である部分と、で少なくとも構成されてもよい。
【００３２】
これにより、最表面の三酸化二鉄（Ｆｅ２Ｏ３）が、摺動部材の相手攻撃性を低下させるとともに、摺動面のなじみ性を促進させるので、冷媒圧縮機の信頼性が向上する。
【００３３】
前記構成の冷媒圧縮機においては、前記酸化被膜は、最表面から順に、最も多く占める成分が三酸化二鉄（Ｆｅ２Ｏ３）である部分と、最も多く占める成分が四酸化三鉄（Ｆｅ３Ｏ４）である部分と、最も多く占める成分が酸化鉄（ＦｅＯ）である部分と、で少なくとも構成されてもよい。
【００３４】
これにより、最表面の三酸化二鉄（Ｆｅ２Ｏ３）が、摺動部材の相手攻撃性を低下させるとともに、摺動面のなじみ性を促進させる。しかも、基材側に酸化鉄（ＦｅＯ）が存在することで、結晶粒界または格子欠陥のような弱い構造の存在を十分に抑制することができる。そのため、摺動部材が摺動するときに、負荷に対する酸化被膜の耐力が向上する。その結果、酸化被膜の剥離を抑制できるとともに、基材に対する酸化被膜の密着力の向上できるので、冷媒圧縮機の信頼性が向上する。
【００３５】
前記構成の冷媒圧縮機においては、前記酸化被膜の膜厚は、１〜５μｍの範囲内である構成であってもよい。
【００３６】
これにより、酸化被膜の耐摩耗性が向上するので、酸化被膜の長期信頼性を向上できる。しかも、酸化被膜の寸法精度も安定化するので、摺動部材の生産性を高めることも可能となる。
【００３７】
前記構成の冷媒圧縮機においては、前記鉄系材料は、ケイ素を０．５〜１０％の範囲内で含有するものである構成であってもよい。
【００３８】
これにより、鉄系材料（基材）と酸化被膜との密着性がより一層向上するため、酸化被膜がさらに一層高耐力になる。その結果、冷媒圧縮機の信頼性がさらに向上する。
【００３９】
前記構成の冷媒圧縮機においては、前記鉄系材料が鋳鉄である構成であってもよい。
【００４０】
これにより、鋳鉄が安価で高い生産性を有することから、摺動部材のコストを低くすることができる。しかも、鉄系材料（基材）と酸化被膜との密着性がより一層向上するため、酸化被膜がさらに一層高耐力になる。その結果、冷媒圧縮機の信頼性がさらに向上する。
【００４１】
前記構成の冷媒圧縮機においては、前記冷媒をＲ１３４ａ等のＨＦＣ系冷媒もしくはその混合冷媒とし、前記潤滑油をエステル油またはアルキルベンゼン油、ポリビニルエーテル、ポリアルキレングリコールのいずれかひとつ、またはこれらの混合油とする構成であってもよい。
【００４２】
これにより、低粘度の潤滑油を使用しても摺動部材の異常摩耗を防止することができる。また、摺動部材の摺動ロスを低減することが可能になる。そのため、冷媒圧縮機の信頼性および効率を優れたものにすることができる。
【００４３】
前記構成の冷媒圧縮機においては、前記冷媒をＲ６００ａ、Ｒ２９０、Ｒ７４４等の自然冷媒もしくはその混合冷媒とし、前記潤滑油を鉱油、エステル油またはアルキルベンゼン油、ポリビニルエーテル、ポリアルキレングリコールのいずれかひとつ、またはこれらの混合油とする構成であってもよい。
【００４４】
これにより、低粘度の潤滑油を使用しても摺動部材の異常摩耗を防止することができる。また、摺動部材の摺動ロスを低減することが可能になる。そのため、冷媒圧縮機の信頼性および効率を優れたものにすることができる。さらに、温室効果の少ない冷媒を使用することで、地球温暖化抑制を図ることができる。
【００４５】
前記構成の冷媒圧縮機においては、前記冷媒をＲ１２３４ｙｆ等のＨＦＯ系冷媒もしくはその混合冷媒とし、前記潤滑油をエステル油またはアルキルベンゼン油、ポリビニルエーテル、ポリアルキレングリコールのいずれかひとつ、またはこれらの混合油とする構成であってもよい。
【００４６】
これにより、低粘度の潤滑油を使用しても摺動部材の異常摩耗を防止することができる。また、摺動部材の摺動ロスを低減することが可能になる。そのため、冷媒圧縮機の信頼性および効率を優れたものにすることができる。さらに、温室効果の少ない冷媒を使用することで、地球温暖化抑制を図ることができる。
【００４７】
前記構成の冷媒圧縮機においては、電動要素は、複数の運転周波数でインバータ駆動される構成であってもよい。
【００４８】
これにより、各摺動部への給油量が少なくなる低速運転時においても、耐磨耗性に優れた酸化被膜により、信頼性を向上させることができる。また、回転数が増加する高速運転時においても、優れた信頼性を維持することができる。これにより、冷媒圧縮機の信頼性をより一層向上することができる。
【００４９】
本開示に係る冷凍装置は、前記構成の冷媒圧縮機と、放熱器と、減圧装置と、吸熱器とを含む、これらを配管によって環状に連結した冷媒回路を備える構成である。
【００５０】
これにより、冷凍装置は、圧縮機効率が向上した冷媒圧縮機を搭載していることになる。そのため、当該冷凍装置の消費電力を低減し、省エネルギー化を実現することができ、さらに、冷凍装置としての信頼性も向上させることができる。
【００５１】
以下、本開示の代表的な実施の形態を、図面を参照しながら説明する。なお、以下では全ての図を通じて同一又は相当する要素には同一の参照符号を付して、その重複する説明を省略する。
【００５２】
（実施の形態１）
［冷媒圧縮機の構成］
まず、本実施の形態１に係る冷媒圧縮機の代表的な一例について、図１および図２Ａを参照して具体的に説明する。図１は、本実施の形態１に係る冷媒圧縮機１００の断面図であり、図２Ａは、冷媒圧縮機１００の摺動部のＳＥＭ（走査型電子顕微鏡）観察を行った結果の一例を示すＳＥＭ画像である。
【００５３】
図１に示すように、冷媒圧縮機１００においては、密閉容器１０１内にはＲ１３４ａからなる冷媒ガス１０２が充填されるとともに、底部には潤滑油１０３としてエステル油が貯留されている。また、密閉容器１０１内には、固定子１０４および回転子１０５からなる電動要素１０６と、これによって駆動される往復式の圧縮要素１０７とが収容されている。
【００５４】
そして、圧縮要素１０７は、クランクシャフト１０８、シリンダーブロック１１２、ピストン１３２等によって構成されている。圧縮要素１０７の構成を以下に説明する。
【００５５】
クランクシャフト１０８は、回転子１０５を圧入固定した主軸部１０９と、主軸部１０９に対し偏心して形成された偏心軸１１０と、から少なくとも構成される。クランクシャフト１０８の下端には潤滑油１０３に連通する給油ポンプ１１１を備えている。
【００５６】
クランクシャフト１０８は、基材１７１として、ケイ素（Ｓｉ）を約２％含有してなるねずみ鋳鉄（ＦＣ鋳鉄）を使用し、表面に酸化被膜１７０が形成されている。本実施の形態１における酸化被膜１７０の代表的な一例を図２Ａに示す。図２Ａは、酸化被膜１７０の断面をＳＥＭ（走査型電子顕微鏡）により観察した結果の一例であり、酸化被膜１７０の厚さ方向の全体像を示す。
【００５７】
なお、本実施の形態１における酸化被膜１７０の膜厚は約３μｍである。また、図２Ａに示す酸化被膜１７０は、後述する実施例１において、リング・オン・ディスク式摩耗試験で用いたディスク（基材１７１）に形成されたものである。
【００５８】
シリンダーブロック１１２は鋳鉄からなり、略円筒形のボアー１１３を形成するとともに、主軸部１０９を軸支する軸受部１１４を備えている。
【００５９】
また、回転子１０５にはフランジ面１２０が形成され、軸受部１１４の上端面がスラスト面１２２になっている。フランジ面１２０と軸受部１１４のスラスト面１２２との間には、スラストワッシャ１２４が挿入されている。フランジ面１２０、スラスト面１２２およびスラストワッシャ１２４でスラスト軸受１２６を構成している。
【００６０】
ピストン１３２はある一定量のクリアランスを保ってボアー１１３に遊嵌され、鉄系の材料からなり、ボアー１１３と共に圧縮室１３４を形成する。また、ピストン１３２は、ピストンピン１３７を介して連結手段であるコンロッド１３８により偏心軸１１０と連結されている。ボアー１１３の端面はバルブプレート１３９で封止されている。
【００６１】
ヘッド１４０は高圧室を形成している。ヘッド１４０は、バルブプレート１３９のボアー１１３の反対側に固定される。サクションチューブ（図示せず）は、密閉容器１０１に固定されるとともに冷凍サイクルの低圧側（図示せず）に接続され、冷媒ガス１０２を密閉容器１０１内に導く。サクションマフラー１４２は、バルブプレート１３９とヘッド１４０に挟持される。
【００６２】
以上のように構成された冷媒圧縮機１００について、以下その動作を説明する。
商用電源（図示せず）から供給される電力は電動要素１０６に供給され、電動要素１０６の回転子１０５を回転させる。回転子１０５はクランクシャフト１０８を回転させ、偏心軸１１０の偏心運動が連結手段のコンロッド１３８からピストンピン１３７を介してピストン１３２を駆動する。ピストン１３２はボアー１１３内を往復運動し、サクションチューブ（図示せず）を通して密閉容器１０１内に導かれた冷媒ガス１０２をサクションマフラー１４２から吸入し、圧縮室１３４内で圧縮する。
【００６３】
潤滑油１０３はクランクシャフト１０８の回転に伴い、給油ポンプ１１１から各摺動部に給油され、摺動部を潤滑するとともに、ピストン１３２とボアー１１３の間においてはシールを司る。なお、摺動部とは、複数の摺動部材が互いの摺動面で接した状態で摺動する部位を意味する。
【００６４】
ここで、近年の冷媒圧縮機１００では、さらなる高効率化を図るため、潤滑油１０３として、（１）既述した如くより粘度の低いものを使用する、または、（２）摺動部を構成するそれぞれの摺動部材の摺動長さ（摺動部間の摺動長さとする。）がより短く設計される、等の対応が行われている。そのため、摺動条件はより過酷な方向に進んでいる。すなわち、摺動部の間の油膜はより薄くなる傾向にあり、あるいは、摺動部の間の油膜が形成され難い傾向にある。
【００６５】
加えて、冷媒圧縮機１００においては、クランクシャフト１０８の偏心軸１１０が、シリンダーブロック１１２の軸受部１１４、並びに、クランクシャフト１０８の主軸部１０９に対して偏心して形成されている。そのため、圧縮された冷媒ガス１０２のガス圧により、クランクシャフト１０８の主軸部１０９と偏心軸１１０とコンロッド１３８との間に、負荷変動を伴う変動荷重が加えられる。この負荷変動に伴って、主軸部１０９と軸受部１１４との間などで、潤滑油１０３に溶け込んだ冷媒ガス１０２が繰り返し気化するため、潤滑油１０３に発泡が発生する。
【００６６】
このような理由により、クランクシャフト１０８の主軸部１０９と軸受部１１４との間などの摺動部において、油膜が切れて摺動面同士が金属接触する頻度が増加する。
【００６７】
しかしながら、この冷媒圧縮機１００の摺動部、例えば、本実施の形態１で一例として示すクランクシャフト１０８の摺動部には、前述した構成の酸化被膜１７０が施してある。そのため、油膜が切れる頻度が増加したとしても、これに伴い発生する摺動面の摩耗を長期間にわたって抑制することができる。
【００６８】
［酸化被膜の構成］
次に、図２Ａに加えて、図２Ｂ〜図２Ｄを参照して、摺動部の摩耗を抑制する酸化被膜１７６０についてさらに詳述する。
【００６９】
図２は、図２Ｂ〜図２Ｄは、いずれも、図２Ａに示す酸化被膜１７０の断面について、ＥＤＳ（エネルギー分散型Ｘ線分光法）分析を行った結果の一例を示す元素マップである。このうち、図２Ｂは、酸化被膜１７０における鉄（Ｆｅ）の元素マッピング結果を示し、図２Ｃは、酸化被膜１７０における酸素（Ｏ）の元素マッピング結果を示し、図２Ｄは、酸化被膜１７０におけるケイ素（Ｓｉ）の元素マッピング結果を示す。
【００７０】
本実施の形態１では、クランクシャフト１０８は、球状黒鉛鋳鉄（ＦＣＤ鋳鉄）を基材１７１としている。酸化被膜１７０は、この基材１７１の表面に形成されている。具体的には、例えば、基材１７１の摺動表面を研磨仕上げした後、酸化性ガスを用いた酸化処理により酸化被膜１７０が形成されている。
【００７１】
前述したように、図２Ａに示すように、酸化被膜１７０は、本実施の形態１では、球状黒鉛鋳鉄（ＦＣＤ鋳鉄）からなる基材１７１の上（図２Ａでは基材１７１の右側）に、酸化被膜１７０が形成されている。
【００７２】
次に、この酸化被膜１７０に含まれる元素の濃度（すなわち、酸化被膜１７０を構成する各部分の元素組成）を、図２Ｂ〜図２Ｄを参照して説明する。前記の通り、図２Ｂは、図２Ａに示す酸化被膜１７０に対応する鉄（Ｆｅ）の元素マッピング結果であり、図２Ｃは、酸化被膜１７０に対応する酸素（Ｏ）の元素マッピング結果であり、図２Ｄは、酸化被膜１７０に対応するケイ素（Ｓｉ）の元素マッピング結果である。
【００７３】
図２Ｂ〜図２Ｄでは、黒いバックグラウンド（背景）に対して、ドット（微小な点）が多くなるほど、対象となる元素が多く存在することを示している。また、図２Ｂ〜図２Ｄ中に示される線は、元素の強度比を示しており、図２Ｂ〜図２Ｄのいずれにおいても、上方に向かうほど、元素の強度比すなわち該当元素の占める割合が高いことを示している。
【００７４】
これらの元素分析の結果から、酸化被膜１７０における鉄（Ｆｅ）、酸素（Ｏ）、およびケイ素（Ｓｉ）の各元素の濃度比は、以下のような傾向を有していることが分かる。
【００７５】
球状黒鉛鋳鉄（ＦＣＤ鋳鉄）は、鉄（Ｆｅ）に加えてケイ素（Ｓｉ）を含んでいる。そのため、本実施の形態１では、基材１７１は、実質的に鉄（Ｆｅ）およびケイ素（Ｓｉ）の２種類の元素で構成される。この基材１７１を基準として酸化被膜１７０における各元素の強度比を比較する。
【００７６】
図２Ｂに示すように、鉄（Ｆｅ）の強度比は、基材１７１よりも酸化被膜１７０の方が小さく、さらに酸化被膜１７０の内部でやや増加に転じる傾向を示す。また、図２Ｃに示すように、酸素（Ｏ）の強度比は、酸化被膜１７０中で顕著に高いことが分かる。
【００７７】
さらに、図２Ｄに示すように、ケイ素（Ｓｉ）の強度比は、基材１７１よりも酸化被膜１７０の基材１７１側が高いことが分かる。また、酸化被膜１７０の内部では、ケイ素（Ｓｉ）の強度比は一気に減少し、最表面側では、ほとんど検出限界以下に転じることが分かる。
【００７８】
さらに、図２Ａ〜図２Ｄに示す酸化被膜１７０の断面について、Ｘ線回折分析を行った結果の一例を図３に示す。
【００７９】
図３に示すように、酸化被膜１７０においては、三酸化二鉄（Ｆｅ２Ｏ３）または四酸化三鉄（Ｆｅ３Ｏ４）の結晶に起因するピークは明瞭に検出される。しかしながら、ケイ素および鉄からなる酸化生成物、例えば、ファイアライト（Ｆｅ２ＳｉＯ４）等の結晶に起因するピーク位置は、三酸化二鉄（Ｆｅ２Ｏ３）または四酸化三鉄（Ｆｅ３Ｏ４）に起因するピーク位置と重なるために、存在の明確な判定は難しい。さらに、ＦｅＯに起因するピークは非常に弱く、存在の明確な判定は難しい。
【００８０】
本実施の形態１では、酸化被膜１７０は、前記の通り、酸化性ガスを用いた酸化反応Ｓ酸化処理）により基材１７１の表面に形成したものである。酸化反応の初期には、基材１７１側の界面近傍には、例えば、ファイアライト（Ｆｅ２ＳｉＯ４）といったような鉄およびケイ素の酸化物が形成される。この酸化物は、いわゆる鉄拡散バリヤ機能を発揮し、酸化反応の進行に伴い、基材１７１の表面に鉄が不足したような状態を作り出すと考えられる。その結果、酸化反応の進行により酸素の内方拡散を助長させていると推察される。
【００８１】
その結果として、酸化反応の初期に形成された酸化鉄（ＦｅＯ）の酸化が加速されるので、酸化被膜１７０には、三酸化二鉄（Ｆｅ２Ｏ３）および／または四酸化三鉄（Ｆｅ３Ｏ４）といった、耐摩耗性に寄与する結晶構造が生成されたと考えられる。
【００８２】
このような酸化鉄（ＦｅＯ）の加速的な酸化は、図３に示す酸化被膜１７０のＸ線回折分析において、酸化鉄（ＦｅＯ）の結晶に起因するピークが非常に弱かった（すなわち、酸化鉄（ＦｅＯ）がほとんど検出されなかった）理由の一つであると考えられる。この推察は、図２Ｄに示すケイ素（Ｓｉ）の元素マッピング結果からも裏付けられる。あるいは、別の視点として、酸化被膜１７０においては、酸化鉄（ＦｅＯ）は、結晶構造を有しないアモルファスである可能性も考えられる。
【００８３】
それゆえ、本実施の形態１に係る酸化被膜１７０では、最表面（摺動面）から順に、最も多く占める成分が三酸化二鉄（Ｆｅ２Ｏ３）である部分（便宜上、三酸化二鉄（Ｆｅ２Ｏ３）すなわち「酸化鉄（ＩＩＩ）」の名称に基づいて「ＩＩＩ部分」と称する。）と、最も多く占める成分が四酸化三鉄（Ｆｅ３Ｏ４）である部分（便宜上、四酸化三鉄（Ｆｅ３Ｏ４）すなわち「酸化鉄（ＩＩＩ）鉄（ＩＩ）」の名称に基づいて「ＩＩ，ＩＩＩ部分」と称する。）と、で少なくとも構成されていればよい（被膜構成１）。
【００８４】
あるいは、本実施の形態１に係る酸化被膜１７０では、最表面（摺動面）から順に、最も多く占める成分が三酸化二鉄（Ｆｅ２Ｏ３）であるＩＩＩ部分と、最も多く占める成分が四酸化三鉄（Ｆｅ３Ｏ４）であるＩＩ，ＩＩＩ部分と、最も多く占める成分が酸化鉄（ＦｅＯ）である部分（便宜上、酸化鉄（ＦｅＯ）すなわち「酸化鉄（ＩＩ）」の名称に基づいて「ＩＩ部分」と称する。）と、で少なくとも構成されてもよい（被膜構成２）。
【００８５】
酸化被膜１７０の被膜構成１および被膜構成２のいずれも、最表面のＩＩＩ部分では、三酸化二鉄（Ｆｅ２Ｏ３）を主成分としており、その下方には、四酸化三鉄（Ｆｅ３Ｏ４）を主成分とするＩＩ，ＩＩＩ部分が位置する。四酸化二鉄（Ｆｅ３Ｏ４）は、三酸化二鉄（Ｆｅ２Ｏ３）よりも結晶構造上より強い立方晶であるので、ＩＩＩ部分は、下層のＩＩ，ＩＩＩ部分により支えられることになる。
【００８６】
さらに、酸化被膜１７０の被膜構成２では、ＩＩ，ＩＩＩ部分の下方に、酸化鉄（ＦｅＯ）を主成分とするＩＩ部分が位置する。酸化鉄（ＦｅＯ）は、基材１７１の表面の界面に結晶構造を有しないアモルファス状で存在するので、結晶粒界または格子欠陥のような弱い構造の存在を十分に抑制することができる。そのため、摺動部材が摺動するときに、負荷に対する酸化被膜１７０の耐力が向上する。その結果、酸化被膜１７０の剥離の抑制、並びに、基材１７１に対する酸化被膜１７０の密着力の向上に寄与している可能性が考えられる。
【００８７】
ここで、図２Ｄに示すケイ素（Ｓｉ）の元素マッピング結果から明らかなように、酸化被膜１７０では、基材１７１よりもケイ素（Ｓｉ）が多く含有されるケイ素含有部分を含んでいる。酸化被膜１７０の構成が被膜構成１であっても被膜構成２であっても、少なくともＩＩ，ＩＩＩ部分には、最も多く占める成分である四酸化三鉄（Ｆｅ３Ｏ４）に加えて、ケイ素（Ｓｉ）化合物が含まれる。ＩＩ，ＩＩＩ部分の下方にＩＩ部分が存在する場合にも、ケイ素（Ｓｉ）化合物が含まれる。
【００８８】
図２Ｄに示すケイ素（Ｓｉ）の強度比からも明らかなように、酸化被膜１７０においては、基材１７１側にケイ素（Ｓｉ）が多い部分、すなわち「ケイ素含有部分」が存在する。このケイ素含有部分は、ＩＩ，ＩＩＩ部分の少なくとも一部、あるいは、ＩＩ，ＩＩＩ部分およびＩＩ部分と実質的に一致する。
【００８９】
なお、ＩＩ，ＩＩＩ部分は、ケイ素（Ｓｉ）の含有量を基準として、表面側の含有量の少ない部分と、基材１７１側の含有量の少ない部分と、に区分することができる。ケイ素（Ｓｉ）の含有量が少ない上側の部分を、便宜上「ＩＩ，ＩＩＩ部分ａ」と称し、ケイ素（Ｓｉ）の含有量が多い下側の部分を、便宜上「ＩＩ，ＩＩＩ部分ｂ」と称する。ＩＩ，ＩＩＩ部分ａとＩＩ，ＩＩＩ部分ｂとの界面は、図２Ｄにおいて、ケイ素（Ｓｉ）の強度比が一気に減少に転ずる箇所に一致する。
【００９０】
また、図２Ａ〜図２Ｄに示す試料（基材１７１上に形成された酸化被膜１７０）とは別の試料について、酸化被膜１７０のＴＥＭ（透過型電子顕微鏡）観察を行った結果の一例を示すＴＥＭ画像を図４に示す。
【００９１】
図４に示すように、酸化被膜１７０において基材１７１側に位置する部分（ＩＩ，ＩＩＩ部分、または、ＩＩ，ＩＩＩ部分およびＩＩ部分）は、基材１７１よりもケイ素（Ｓｉ）が多く含有されるケイ素含有部分１７０ａとなっている。さらに、酸化被膜１７０において、ケイ素含有部分１７０ａよりも表面側となる部位（ＩＩ，ＩＩＩ部分およびＩＩＩ部分の少なくともいずれか）には、周囲の組成物に比較して部分的にケイ素（Ｓｉ）の含有量が多いスポット状ケイ素含有部分１７０ｂを含んでいる。このスポット状ケイ素含有部分１７０ｂは、図４に示すＴＥＭ観察等では白色のスポットとして観察されるので「白色部」ということもできる。この「白色部」では、ケイ素（Ｓｉ）の濃度または強度の上昇が見られる。
【００９２】
特に、ＩＩ，ＩＩＩ部分のうち上側のＩＩ，ＩＩＩ部分ａでは、下側のＩＩ，ＩＩＩ部分ｂ（ケイ素含有部分１７０ａ）に比べて、ケイ素（Ｓｉ）の含有量が低いが、その内部には、「白色部」すなわちスポット状ケイ素含有部分１７０ｂを含んでいる、同様に、本実施の形態１では、最表面側のＩＩＩ部分には、ほとんどケイ素（Ｓｉ）を含まないが、諸条件の調整により、ＩＩＩ部分中にも「白色部」すなわちスポット状ケイ素含有部分１７０ｂを存在させることができる。
【００９３】
スポット状ケイ素含有部分１７０ｂには、例えば、二酸化ケイ素（ＳｉＯ２）および／またはファイヤライト（Ｆｅ２ＳｉＯ４）等といった構造の異なるケイ素（Ｓｉ）化合物が存在している。さらに、「白色部」には、ケイ素（Ｓｉ）化合物ではなく、ケイ素（Ｓｉ）が固溶した状態で存在（ケイ素（Ｓｉ）が単体で存在）している場合もある。それゆえ、ＩＩＩ部分および／またはＩＩ，ＩＩＩ部分ａには、スポット状ケイ素含有部分１７０ｂとして、ケイ素（Ｓｉ）化合物を含む部分が存在するだけでなく、ケイ素（Ｓｉ）固溶部も存在している場合がある。
【００９４】
酸化被膜１７０は、少なくとも、基材１７１側に層状のケイ素含有部分１７０ａ（ＩＩ，ＩＩＩ部分の一部、ＩＩ部分等）を有していればよく、好ましくは、ケイ素含有部分１７０ａよりも表面側となる位置に、周囲よりもケイ素（Ｓｉ）の含有量が多いスポット状ケイ素含有部分１７０ｂを有していればよい。酸化被膜１７０の具体的な構成としては、前記の通り、ＩＩＩ部分およびＩＩ，ＩＩＩ部分を含む被膜構成１、あるいは、ＩＩＩ部分、ＩＩ，ＩＩＩ部分およびＩＩ部分を含む被膜構成２が挙げられるが、酸化被膜１７０の構成はこれらに限定されない。
【００９５】
好ましい一例として、酸化被膜１７０は、前述したように、最表面からＩＩＩ部分、ＩＩ，ＩＩＩ部分ａ、およびＩＩ，ＩＩＩ部分ｂ（並びにＩＩ部分）の順で積層されている構成を挙げることができるが、酸化被膜１７０は、これら３層または４層構成に限定されない。これら以外の他の層を含んでもよいし、一部の層を含まない構成であってもよいし、一部の層が入れ替わる構成であってもよい。
【００９６】
このように、他の層を含む構成、あるいは、各部分の積層順が異なる構成は、諸条件を調整することにより容易に実現することができる。さらには、ケイ素含有部分１７０ａの基材１７１側への形成、ケイ素含有部分１７０ａのケイ素（Ｓｉ）濃度の調整、スポット状ケイ素含有部分１７０ｂの形成についても、諸条件を調整することにより実現することができる。
【００９７】
代表的な諸条件としては、酸化被膜１７０の製造方法（形成方法）が挙げられる。酸化被膜１７０の製造方法は、公知の鉄系材料の酸化方法を好適に用いることができ、特に限定されない。基材１７１である鉄系材料の種類、その表面状態（前述した研磨仕上げ等）、求める酸化被膜１７０の物性等の諸条件に応じて、製造条件等については適宜設定することができる。本開示では、炭酸ガス（二酸化炭素ガス）等の公知の酸化性ガスおよび公知の酸化設備を用いて、数百℃の範囲内、例えば４００〜８００℃の範囲内で基材１７１であるねずみ鋳鉄を酸化することにより、基材１７１の表面に酸化被膜１７０を形成することができる。
【００９８】
特に、本開示では、酸化被膜１７０の基材１７１側にケイ素含有部分１７０ａを形成したり、酸化被膜１７０の表面側にスポット状ケイ素含有部分１７０ｂを形成したりするためには、酸化被膜１７０の製造（形成）に際して、次のような手法を好ましく採用することができる。例えば、（１）基材１７１に対して付加的にケイ素（Ｓｉ）を添加してから基材１７１を酸化する手法、（２）酸化反応の初期に、基材１７１の表面に、ケイ酸塩等の鉄拡散バリヤ機能を有する化合物を形成させる（もしくは存在させる）手法等を採用することができる。
【００９９】
［酸化被膜の評価］
次に、本実施の形態１に係る酸化被膜１７０の代表的な一例について、その特性を評価した結果を、図５および図６を参照して説明する。以下の説明では、実施例、従来例、および比較例の結果に基づき、酸化被膜１７０の摩耗抑制効果、すなわち、酸化被膜１７０の耐摩耗性について評価している。
【０１００】
（実施例１）
摺動部材として球状黒鉛鋳鉄製のディスクを用いた。したがって、基材１７１の材質は球状黒鉛鋳鉄であり、ディスクの表面が摺動面となる。前述した通り、炭酸ガス等の酸化性ガスを用いて、４００〜８００℃の範囲内でディスクを酸化することにより、摺動面に対して本実施の形態１に係る酸化被膜１７０を形成した。この酸化被膜１７０は、前述したように、基材１７１側にケイ素含有部分１７０ａを含むとともに、表面側にスポット状ケイ素含有部分１７０ｂも含む構成であった。このようにして本実施例１の評価用試料を準備した。この評価用試料について、後述する自己耐摩耗性および相手攻撃性の評価を行った。
【０１０１】
（従来例１）
表面処理膜として、本実施の形態１に係る酸化被膜１７０の代わりに、従来のリン酸塩被膜を形成した。これ以外は、実施例１と同様にして従来例１の評価用試料を準備した。この評価用試料について、後述する自己耐摩耗性および相手攻撃性の評価を行った。
【０１０２】
（比較例１）
表面処理膜として、本実施の形態１に係る酸化被膜１７０の代わりに、一般的に硬質膜として使用されるガス窒化被膜を形成した。これ以外は、実施例１と同様にして比較例１の評価用試料を準備した。この評価用試料について、後述する自己耐摩耗性および相手攻撃性の評価を行った。
【０１０３】
（比較例２）
表面処理膜として、本実施の形態１に係る酸化被膜１７０の代わりに、従来の一般的な酸化被膜、いわゆる黒染処理、別名フェルマイト処理と呼ばれている方法で形成された四酸化三鉄（Ｆｅ３Ｏ４）単部分被膜を形成した。これ以外は、実施例１と同様にして比較例２の評価用試料を準備した。この評価用試料について、後述する自己耐摩耗性および相手攻撃性の評価を行った。
【０１０４】
（自己耐摩耗性および相手攻撃性の評価）
Ｒ１３４ａ冷媒およびＶＧ３（４０℃での粘度グレードが３ｍｍ２／ｓ）のエステル油の混合雰囲気下で、前述した評価用試料を用いて、リング・オン・ディスク式摩耗試験を実施した。評価用試料であるディスクとは別に、相手材として、ねずみ鋳鉄を基材とし、その表面（摺動面）に表面研磨のみ施したリングを準備した。摩耗試験は、株式会社エイ・アンド・ディ製の中圧フロン摩擦摩耗試験機  ＡＦＴ−１８−２００Ｍ（商品名）を用いて、荷重１０００Ｎの条件にて行った。これにより、評価用試料（ディスク）に形成された表面処理膜の摩耗特性（自己耐摩耗性）と、当該表面処理膜の相手材（リング）の摺動面への攻撃性（相手攻撃性）とを併せて評価した。
【０１０５】
（実施例１、従来例１、および比較例の対比）
図５は、リング・オン・ディスク式摩耗試験を実施した結果であって、評価用試料であるディスクの摺動面の摩耗量を示す。また、図６は、リング・オン・ディスク式摩耗試験を実施した結果であって、相手材であるリングの摩耗量を示す。
【０１０６】
まず、評価用試料であるディスクの表面（摺動面）の摩耗量について比較する。図５に示すように、実施例１、比較例１、および比較例２のいずれの表面処理膜も、従来例１のリン酸塩被膜と比較すると、ディスクの表面の摩耗量は減少している。そのため、実施例１、比較例１、および比較例２における表面処理膜は、いずれも良好な自己耐摩耗性を有することが分かる。ただし、比較例２すなわち四酸化三鉄（Ｆｅ３Ｏ４）単部分で構成される表面処理膜（一般的な酸化被膜）については、ディスクの表面の所々に基材の界面から剥離している痕跡が認められた。
【０１０７】
これに対して、図６に示すように、相手材であるリングの表面（摺動面）の摩耗量について比較する。実施例１の表面処理膜すなわち本実施の形態１に係る酸化被膜１７０では、従来例１のリン酸塩被膜と比較して、リングの表面の摩耗量はほぼ同等である。これに対して、比較例１のガス窒化被膜、および、比較例２の一般的な酸化被膜では、リングの表面の摩耗量は、明らかに増加していることが分かる。したがって、本実施の形態１に係る酸化被膜１７０は、従来のリン酸塩被膜と同様に相手材に対する攻撃性（相手攻撃性）が低いことが分かる。
【０１０８】
このように、本開示に係る酸化被膜１７０を採用した実施例１のみが、ディスクおよびリングともにほとんど摩耗が認められていない。それゆえ、本開示に係る酸化被膜１７０は、自己耐摩耗性および相手攻撃性について良好な結果を示すことが分かる。
【０１０９】
酸化被膜１７０の自己耐摩耗性について検討する。酸化被膜１７０が鉄の酸化物であることから、酸化被膜１７０は、従来のリン酸塩被膜と比較して化学的に非常に安定的である。また、鉄の酸化物の被膜はリン酸塩被膜と比較して高い硬度を有する。それゆえ、摺動面に酸化被膜１７０が形成されることで、摩耗粉の発生および付着等を効果的に防止することができるので、酸化被膜１７０そのものの摩耗量の増加を有効に回避できると考えられる。
【０１１０】
次に、酸化被膜１７０の相手攻撃性について検討する。酸化被膜１７０は、最表面側にＩＩＩ部分、すなわち、最も多く占める成分が三酸化二鉄（Ｆｅ２Ｏ３）である部分で構成されている。そのため、下記の理由から、酸化被膜１７０の相手攻撃性を低下させるとともに、摺動面のなじみ性を向上させていると考えられる。
【０１１１】
三酸化二鉄（Ｆｅ２Ｏ３）の結晶構造が菱面体晶であるのに対して、四酸化三鉄（Ｆｅ３Ｏ４）の結晶構造は立方晶であり、窒化被膜の結晶構造は、周密六方晶、面心立方晶、体心正方晶である。それゆえ、三酸化二鉄（Ｆｅ２Ｏ３）は、四酸化三鉄（Ｆｅ３Ｏ４）または窒化被膜に比較して結晶構造の面で柔軟（あるいは弱い状態）になっている。そのため、ＩＩＩ部分は、粒子レベルの高度が低くなっている。
【０１１２】
これにより、三酸化二鉄（Ｆｅ２Ｏ３）を最表面に有する酸化被膜１７０は、比較例１のガス窒化被膜または比較例２の一般的な酸化被膜（四酸化三鉄（Ｆｅ３Ｏ４）単部分被膜）と比較して、粒子レベルの硬度が低くなる。したがって、実施例１の酸化被膜１７０は、比較例１または比較例２の表面処理膜と比較して、相手攻撃性を良好に抑制できるとともに、摺動面のなじみ性を向上させていると考えられる。
【０１１３】
なお、本実施の形態１におけるリング・オン・ディスク式摩耗試験では、酸化被膜をディスク側に設けて試験を実施しているが、酸化被膜をリング側に設けても同様の結果が得られる。また、酸化被膜の耐摩耗性の評価は、リング・オン・ディスク式摩耗試験に限定されず他の試験方法によって評価することもできる。
【０１１４】
（実施例２）
次に、本実施の形態１に係る酸化被膜１７０が形成されたクランクシャフト１０８を搭載した冷媒圧縮機１００を用いて実機信頼性試験を行った。冷媒圧縮機１００は、前述したように、図１に示す構成であるため、その説明を省略する。実機信頼性試験に際しては、前述した実施例１等と同様に、Ｒ１３４ａ冷媒およびＶＧ３（４０℃での粘度グレードが３ｍｍ２／ｓ）のエステル油を用いた。クランクシャフト１０８の主軸部１０９の摩耗を加速させるべく、高温環境の下、短時間で運転および停止を繰り返す、高温高負荷断続運転モードで、冷媒圧縮機１００を動作させた。
【０１１５】
実機信頼性試験の終了後、冷媒圧縮機１００を解体してクランクシャフト１０８を取り出し、その摺動面を確認した。この摺動面の観察結果に基づいて、実機信頼性試験の評価を行った。
【０１１６】
（従来例２）
クランクシャフト１０８に対して従来のリン酸塩被膜を形成した以外は、実施例２と同様にして、当該クランクシャフト１０８を備える冷媒圧縮機１００の実機信頼性試験を行った。その後、冷媒圧縮機１００を解体してクランクシャフト１０８を取り出し、その摺動面を確認した。
【０１１７】
（実施例２および従来例２の対比）
従来例２では、クランクシャフト１０８の摺動面に摩耗が発生しており、リン酸塩被膜の損耗が認められた。これに対して、実施例２では、クランクシャフト１０８の摺動面の損傷は極めて軽微であった。このように、冷媒圧縮機１００を過酷な条件で動作させたにもかかわらず、クランクシャフト１０８の摺動面には、酸化被膜１７０が残存していた。そのため、酸化被膜１７０を備える摺動部材（実施例２ではクランクシャフト１０８）は、冷媒を圧縮する環境下においても、耐摩耗性が非常に良好であることが分かる。
【０１１８】
実施例１および実施例２の結果を踏まえ、酸化被膜１７０が、特に、比較例２の一般的な酸化被膜（四酸化三鉄（Ｆｅ３Ｏ４）単部分被膜）と比較して、自己耐摩耗性が向上するとともに、剥離強度にも優れている点について考察する。
【０１１９】
前述したように、本実施の形態１に係る酸化被膜１７０では、製造時（被膜形成時）の初期に、基材１７１の界面近傍において、酸化反応時に鉄が不足したような状態が生じ、酸素の内方拡散が助長されていると推察される。そのため、反応初期に形成された酸化鉄（ＦｅＯ）の酸化が加速され、ＩＩＩ部分の主成分である三酸化二鉄（Ｆｅ２Ｏ３）、あるいは、ＩＩ，ＩＩＩ部分の主成分である四酸化三鉄（Ｆｅ３Ｏ４）が生成されると考えられる。
【０１２０】
これら鉄の酸化物は、いずれも耐摩耗性に寄与する結晶構造を有している。しかも、三酸化二鉄（Ｆｅ２Ｏ３）は、四酸化三鉄（Ｆｅ３Ｏ４）に比べて結晶構造の面で柔軟であり、言い換えれば、四酸化三鉄（Ｆｅ３Ｏ４）は、三酸化二鉄（Ｆｅ２Ｏ３）に比べて結晶構造の面で強固である。そのため、柔軟な三酸化二鉄（Ｆｅ２Ｏ３）層を、強固な四酸化三鉄（Ｆｅ３Ｏ４）層で支持していることになるので、酸化被膜１７０は優れた自己耐摩耗性を発揮できると考えられる。
【０１２１】
また、前述したように、酸化被膜１７０における基材１７１の界面近傍には、結晶構造を有しないアモルファスの酸化鉄（ＦｅＯ）が形成されていると推測される。アモルファスの酸化鉄（ＦｅＯ）層には、結晶粒界または格子欠陥のような弱い構造の存在を十分に抑制することができる。それゆえ、酸化被膜１７０の自己耐摩耗性だけでなく、剥離強度の向上も実現できると考えられる。
【０１２２】
しかも、酸化被膜１７０の基材１７１側に位置する部分（ＩＩ，ＩＩＩ部分の少なくとも一部およびＩＩ部分）は、ケイ素含有部分１７０ａとなっている。このケイ素含有部分１７０ａの存在により、酸化被膜１７０の密着力（耐力）が向上していると考えられる。
【０１２３】
例えば、神戸製鋼技報Ｖｏｌ．１．５５（Ｎｏ．１  Ａｐｒ．２００５）によれば、（１）鉄鋼材料の熱間圧延工程では、鋼板表面に酸化被膜（スケール）が生成されること、（２）鉄鋼材料に含まれるケイ素量の増加に伴って、脱スケール性が低下すること、という記述がある。これらの記述から、ケイ素および鉄からなる酸化生成物は、鉄系材料の表面において酸化被膜の密着性を向上することが示唆される。
【０１２４】
実施例１の酸化被膜１７０は、最表面から順に、ＩＩＩ部分、ＩＩ，ＩＩＩ部分ａ，およびＩＩ，ＩＩＩ部分ｂ（諸条件によっては、さらにＩＩ部分）で積層される構成となっている。このうちＩＩ，ＩＩＩ部分ｂ（ＩＩ部分を含む場合にはＩＩ部分も）は、ケイ素（Ｓｉ）の含有量が基材１７１よりも多いケイ素含有部分１７０ａとなっている。このように、基材１７１の側にケイ素（Ｓｉ）の含有量が多くなっており、しかも、基材１７１そのものよりもケイ素（Ｓｉ）の含有量が多くなっていれば（図２Ｄ参照）、酸化被膜１７０の密着性（耐力）は、単にケイ素を含む鉄系材料を単純に酸化して形成される従来の酸化被膜よりも、優れた密着性を発揮することができる。
【０１２５】
さらに、実施例１の酸化被膜１７０では、ＩＩ，ＩＩＩ部分ａおよびＩＩＩ部分は、いずれもＩＩ，ＩＩＩ部分ｂよりもケイ素（Ｓｉ）の含有量が低くなっているが、部分的にケイ素（Ｓｉ）の含有量が多いスポット状ケイ素含有部分１７０ｂを含んでいる。スポット状ケイ素含有部分１７０ｂの存在により、相対的に硬質なケイ素（Ｓｉ）化合物が酸化被膜１７０の表面側に分散して存在することになる。そのため、酸化被膜１７０の耐摩耗性をより一層向上することができる。
【０１２６】
［変形例等］
このように、本実施の形態１では、密閉容器１０１内に粘度がＶＧ２〜ＶＧ１００の潤滑油１０３を貯留するとともに、電動要素１０６と、この電動要素１０６により駆動され冷媒を圧縮する圧縮要素１０７とを収容し、圧縮要素１０７を構成する少なくともひとつの摺動部材が、鉄系材料からなる基材１７１と、基材１７１表面に形成された酸化被膜１７０とから構成され、酸化被膜１７０は、最表面側に、三酸化二鉄（Ｆｅ２Ｏ３）を含有する部分（ＩＩＩ部分）を含むとともに、基材１７１側に、当該基材１７１よりもケイ素（Ｓｉ）が多く含有されるケイ素含有部分１７０ａを含んでいる。
【０１２７】
これにより、ケイ素含有部分１７０ａにより基材１７１に対する酸化被膜１７０の密着性が向上するとともに、三酸化二鉄（Ｆｅ２Ｏ３）を含有する部分により、相手攻撃性を良好に抑制できるとともに摺動面のなじみ性を向上させている。それゆえ、摺動部材の耐摩耗性をより一層向上することができる。そのため、潤滑油１０３の粘度をより低くできるとともに、各摺動部を構成するそれぞれの摺動部材の摺動長さをより短く設計することができる。その結果、摺動部において摺動ロスの低減を図ることができるので、冷媒圧縮機１００の信頼性、効率、性能を向上することができる。
【０１２８】
酸化被膜１７０の膜厚としては、本実施の形態１では約３μｍを例示したが、酸化被膜１７０の膜厚はこれに限定されない。代表的な膜厚としては、１〜５μｍの範囲内を挙げることができる。膜厚が１μｍ未満の場合では、諸条件にもよるが、長期にわたって耐摩耗性等の特性を維持することが難しくなる場合がある。一方、膜厚が５μｍを超える場合には、諸条件にもよるが、摺動面の面粗度が過大となる。そのため、複数の摺動部材で構成される摺動部の精度を管理することが難しくなる場合がある。
【０１２９】
基材１７１としては、本実施の形態１では球状黒鉛鋳鉄（ＦＣＤ鋳鉄）を用いているが、基材１７１の材質はこれに限定されない。酸化被膜１７０が形成される基材１７１は、鉄系材料であればよく、その具体的な構成は特に限定されない。代表的には、鋳鉄が好適に用いられるが、これに限定されず、基材１７１は、鋼材であってもよいし焼結材であってもよいし、それ以外の鉄系材料であってもよい。また、鋳鉄の具体的な種類も特に限定されず、前記の通り球状黒鉛鋳鉄（ＦＣＤ鋳鉄）であってもよいし、ねずみ鋳鉄（普通鋳鉄、ＦＣ鋳鉄）であってもよいし、その他の鋳鉄であってもよい。
【０１３０】
ねずみ鋳鉄は、通常、ケイ素を約２％含有しているが、基材１７１のケイ素の含有量は特に限定されない。鉄系材料がケイ素を含有すれば、酸化被膜１７０の密着性を向上できる場合がある。一般的に、鋳鉄には通常１〜３％程度のケイ素を含有しているため、基材１７１としては、例えば、球状黒鉛鋳鉄（ＦＣＤ鋳鉄）等を用いることができる。さらに、鋼材または焼結材は、ケイ素を実質的に含有しなかったり、ケイ素の含有量が鋳鉄に比べて低かったりするものが多いが、これら鋼材または焼結材に対してケイ素を０．５〜１０％程度添加してもよい。これにより、鋳鉄を基材１７１として用いた場合と同様の作用効果が得られる。
【０１３１】
酸化被膜１７０が形成される基材１７１の表面、すなわち、摺動面の状態も特に限定されない。通常は、前述したように基材１７１の表面を研磨した研磨面であればよいが、基材１７１の種類または摺動部材の種類等によっては研磨していない面であってもよいし、酸化処理する前に公知の表面処理が施されてもよい。
【０１３２】
冷媒としては、本実施の形態１ではＲ１３４ａを用いているが、冷媒の種類はこれに限定されない。同様に、潤滑油１０３としては、本実施の形態１ではエステル油が用いられているが、潤滑油１０３の種類もこれに限定されない。冷媒および潤滑油１０３の組合せとしては、公知の種々のものを好適に用いることができる。
【０１３３】
特に好適な冷媒および潤滑油１０３の組合せとしては、例えば、下記の３例を挙げることができる。これら組合せを用いることで、本実施の形態１と同様に、冷媒圧縮機１００において優れた効率および信頼性を実現することが可能となる。
【０１３４】
まず、組合せ１としては、冷媒として、例えば、Ｒ１３４ａまたはこれ以外の他のＨＦＣ系冷媒、あるいはＨＦＣ系の混合冷媒を用い、潤滑油１０３として、エステル油またはエステル油以外のアルキルベンゼン油、ポリビニルエーテル、ポリアルキレングリコール、またはこれらの混合油を用いる例を挙げることができる。
【０１３５】
また、組合せ２としては、冷媒として、Ｒ６００ａ、Ｒ２９０、Ｒ７４４等の自然冷媒もしくはその混合冷媒を用い、潤滑油１０３として、鉱油、エステル油またはアルキルベンゼン油、ポリビニルエーテル、ポリアルキレングリコールのいずれかひとつ、またはこれらの混合油を用いる例を挙げることができる。
【０１３６】
さらに、組合せ３としては、冷媒として、Ｒ１２３４ｙｆ等のＨＦＯ系冷媒もしくはその混合冷媒を用い、潤滑油１０３としては、エステル油またはアルキルベンゼン油、ポリビニルエーテル、ポリアルキレングリコールのいずれかひとつ、またはこれらの混合油を用いる例を挙げることができる。
【０１３７】
これらの組合せのうち、特に、組合せ２または組合せ３であれば、温室効果の少ない冷媒を使用することで地球温暖化の抑制を図ることもできる。また、組合せ３では、潤滑油１０３として例示した一群にさらに鉱油が含まれてもよい。
【０１３８】
また、本実施の形態１では、冷媒圧縮機１００は、前記の通りレシプロ式（往復動式）であるが、本開示に係る冷媒圧縮機は、レシプロ式に限定されず、回転式、スクロール式、振動式等のように、公知の他の構成であってもよいことは言うまでもない。本開示が適用可能な冷媒圧縮機は、摺動部および吐出弁等を有する公知の構成であれば、本実施の形態１で説明した作用効果と同様の作用効果を得ることができる。
【０１３９】
また、本実施の形態１では、冷媒圧縮機１００は、商用電源によって駆動されるものであるが、本開示に係る冷媒圧縮機は、これに限定されず、例えば、複数の運転周波数でインバータ駆動されるものであってもよい。冷媒圧縮機がこのような構成であっても、当該冷媒圧縮機が備える摺動部の摺動面に、前述した構成の酸化被膜１７０を形成することで、基材１７１に対する密着性が向上するとともに摺動面のなじみ性等も向上するので、摺動部材の耐摩耗性をより一層向上することができる。これにより、各摺動部に給油量が少なくなるような低速運転時、あるいは、電動要素の回転数が増加する高速運転時においても、冷媒圧縮機の信頼性を向上させることができる。
【０１４０】
（実施の形態２）
本実施の形態２では、前記実施の形態１で説明した冷媒圧縮機１００を備える冷凍装置の一例について、図７を参照して具体的に説明する。
【０１４１】
図７は、前記実施の形態１に係る冷媒圧縮機１００を備える冷凍装置の概略構成を模式的に示している。そのため、本実施の形態３では、冷凍装置の基本構成の概略についてのみ説明する。
【０１４２】
図７に示すように、本実施の形態３に係る冷凍装置は、本体３７５、区画壁３７８、および冷媒回路３７０等を備えている。本体３７５は、断熱性の箱体および扉体等により構成されており、箱体はその一面が開口した構成であり、扉体は箱体の開口を開閉する構成である。本体３７５の内部は、区画壁３７８により物品の貯蔵空間３７６と機械室３７７とに区画される。貯蔵空間３７６内には、図示しない送風機が設けられている。なお、本体３７５の内部は、貯蔵空間３７６および機械室３７７以外の空間等に区画されてもよい。
【０１４３】
冷媒回路３７０は、貯蔵空間３７６内を冷却する構成であり、例えば、前記実施の形態１で説明した冷媒圧縮機１００と、放熱器３７２と、減圧装置３７３と、吸熱器３７４とを備え、これらが環状に配管で接続された構成となっている。吸熱器３７４は、貯蔵空間３７６内に配置されている。吸熱器３７４の冷却熱は、図７の破線の矢印で示すように、図示しない送風機によって貯蔵空間３７６内を循環するように撹拌される。これにより貯蔵空間３７６内は冷却される。
【０１４４】
冷媒回路３７０が備える冷媒圧縮機１００は、前記実施の形態１で説明したように、鉄系材料で構成される摺動部材を備え、この摺動部材の摺動面に前述した酸化被膜１７０が形成されている。
【０１４５】
このように、本実施の形態３に係る冷凍装置は、前記実施の形態１に係る冷媒圧縮機１００を搭載している。冷媒圧縮機１００が備える摺動部では、基材１７１に対する酸化被膜１７０の密着性が向上するとともに摺動面のなじみ性等も向上するので、摺動部材の耐摩耗性をより一層向上することができる。そのため、冷媒圧縮機１００は、摺動部の摺動ロスを低減することが可能となり、優れた信頼性かつ効率を実現することができる。その結果、本実施の形態３に係る冷凍装置は、消費電力を低減することができるので、省エネルギー化を実現することができる。
【０１４６】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１４７】
以上のように、本発明は、低粘度の潤滑油を用いながら信頼性に優れた冷媒圧縮機と、この冷媒圧縮機を用いた冷凍装置を提供することが可能となる。そのため、本発明は、冷凍サイクルを用いた各種機器に幅広く適用することができる。
【符号の説明】
【０１４８】
１００  冷媒圧縮機
１０１  密閉容器
１０３  潤滑油
１０６  電動要素
１０７  圧縮要素
１０８  クランクシャフト（摺動部材）
１７０  酸化被膜
１７０ａ  ケイ素含有部分
１７０ｂ  スポット状ケイ素含有部分
１７１  基材
２００  冷媒圧縮機
２０１  密閉容器
２０７  圧縮要素
２０８  クランクシャフト（摺動部材）
３７０  冷媒回路
３７２  放熱器
３７３  減圧装置
３７４  吸熱器
【図１】
2017043035.tif 000003
【図２】
2017043035.tif 000004
【図３】
2017043035.tif 000005
【図４】
2017043035.tif 000006
【図５】
2017043035.tif 000007
【図６】
2017043035.tif 000008
【図７】
2017043035.tif 000009
【図８】
2017043035.tif 000010
【国際調査報告】
2017043035.tif 000011
2017043035.tif 000012
2017043035.tif 000013
2017043035.tif 000014